"硬化性組成物であって、a少なくとも1つのヒドロシリル部分を含む反応性シラン官能基を含む少なくとも1つの無機又は有機化合物と、b少なくとも1つのヒドロキシシリル部分を含む反応性シラン官能基を含む少なくとも1つの無機又は有機化合物であって、前記ヒドロキシシリル部分が任意選択で少なくとも1つの前記ヒドロシリル部分の加水分解によりその場で生じる、無機又は有機化合物と、cアミジン、グアニジン、ホスファゼン、プロアザホスファトラン及びこれらの組み合わせから選択される少なくとも1つの塩基と、を含み、但し、前記成分aが有機ポリマーである場合には、前記成分bは、前記成分aとは異なり、前記成分aの加水分解によりその場で生じるものではない、組成物。前記成分aが、以下の一般式:A-[G-SiR3-p-Hp]mIにより表される化合物から選択され、式中、Aは、アルキル、フルオロアルキル、ペルフルオロアルキル、アリール、フルオロアリール、ペルフルオロアリール、シクロアルキル、フルオロシクロアルキル、ペルフルオロシクロアルキル及びこれらの組み合わせから選択される、m価の非ポリマーラジカル任意選択でヘテロ原子を少なくとも1つ含有するであるか、あるいは、オリゴマー、又はポリシロキサン、ポリアクリレート、ポリオレフィン、ポリエーテル、ポリエステル、ポリウレタン、ポリホスファゼン、フッ素化ポリシロキサン、フッ素化若しくは過フッ素化ポリアクリレート、フッ素化若しくは過フッ素化ポリエーテル、フッ素化若しくは過フッ素化ポリエステル、ポリシラザン、フッ素化ポリシラザン並びにこれらの誘導体及び組み合わせから選択されるポリマーを含むm価のポリマーラジカルであり、各Gは独立して二価結合基であり、各Rは独立してアルキル、アシル、シクロアルキル、アリール、ヘテロアルキル、ヘテロシクロアルキル、ヘテロアリール、ヒドロキシル、トリオルガノシロキシ-OSiR’、式中、R’は有機又はヘテロ有機基である及びこれらの組み合わせから選択され、各pは独立して1、2又は3の整数であり、mは1以上の整数である、請求項1に記載の組成物。前記成分bが、以下の一般式:A-[G-SiR3-p-OHp]mIIにより表される化合物から選択され、式中、Aは、アルキル、フルオロアルキル、ペルフルオロアルキル、アリール、フルオロアリール、ペルフルオロアリール、シクロアルキル、フルオロシクロアルキル、ペルフルオロシクロアルキル及びこれらの組み合わせから選択される、m価の非ポリマーラジカル任意選択でヘテロ原子を少なくとも1つ含有するであるか、あるいは、オリゴマー、又はポリシロキサン、ポリアクリレート、ポリオレフィン、ポリエーテル、ポリエステル、ポリウレタン、ポリホスファゼン、フッ素化ポリシロキサン、フッ素化若しくは過フッ素化ポリアクリレート、フッ素化若しくは過フッ素化ポリエーテル、フッ素化若しくは過フッ素化ポリエステル、ポリシラザン、フッ素化ポリシラザン並びにこれらの誘導体及び組み合わせから選択されるポリマーを含むm価のポリマーラジカルであり、各Gは独立して二価結合基であり、各Rは独立してアルキル、アシル、シクロアルキル、アリール、ヘテロアルキル、ヘテロシクロアルキル、ヘテロアリール、水素、トリオルガノシロキシ-OSiR’3、式中、R’は有機又はヘテロ有機基である及びこれらの組み合わせから選択され、各pは独立して1、2又は3の整数であり、mは1以上の整数である、請求項1又は2に記載の組成物。前記Aがポリマーラジカルであり、各前記Gは独立して、共有結合、オキシ、ジオルガノシロキシ、ジヘテロオルガノシロキシ、アルキレン、アリーレン、ヘテロアルキレン、ヘテロアリーレン、シクロアルキレン、ヘテロシクロアルキレン及びこれらの組み合わせから選択され、各前記Rは独立してアルキルであり、各前記pは1の整数であり、並びに/あるいは、前記mは1~50の整数である、請求項2又は3に記載の組成物。前記Aが、ポリシロキサン、ポリアクリレート、ポリオレフィン、ポリエーテル、ポリエステル、フッ素化ポリシロキサン、フッ素化若しくは過フッ素化ポリアクリレート、フッ素化若しくは過フッ素化ポリオレフィン、フッ素化若しくは過フッ素化ポリエーテル、フッ素化若しくは過フッ素化ポリエステル及びこれらの組み合わせから選択されるポリマーラジカルである、請求項4に記載の組成物。前記Aが、ポリシロキサン、ポリエーテル、ポリアクリレート、フッ素化ポリシロキサン、フッ素化若しくは過フッ素化ポリエーテル、フッ素化若しくは過フッ素化ポリアクリレート及びこれらの組み合わせから選択されるポリマーラジカルである、請求項5に記載の組成物。前記成分a及びbの少なくとも一方が無機である、請求項1~6のいずれか一項に記載の組成物。前記成分cが、1以下の一般式により表されるアミジン化合物:2以下の一般式により表されるグアニジン化合物:3以下の一般式により表されるホスファゼン化合物:4以下の一般式により表されるプロアザホスファトラン化合物:及びこれらの組み合わせから選択され、式中、R1、R2、R3、R4、R5、R6及びR7はそれぞれ独立して水素、一価の有機基、一価のヘテロ有機基及びこれらの組み合わせから選択され、前記アミジン、グアニジン及び/又はホスファゼン化合物のR1、R2、R3、R4、R5、R6及びR7のうちの任意の2つ以上は、場合によりで一緒に結合して環構造を形成することができる、請求項1~7のいずれか一項に記載の組成物。前記成分cが、各々が少なくとも1つの前記環構造を含む、アミジン化合物、グアニジン化合物、ホスファゼン化合物及びこれらの組み合わせから選択される、請求項8に記載の組成物。前記成分cが、1,2-ジメチル-1,4,5,6-テトラヒドロピリミジン、1,8-ジアザビシクロ[5.4.0]-7-ウンデセンDBU、1,5-ジアザビシクロ[4.3.0]-5-ノネンDBN、2,3,6,7-テトラヒドロ-5H-チアゾロ[3,2-a]ピリミジン、3,4,7,8-テトラヒドロ-2H,6H-ピリミド[2,1-b]-[1,3]-チアジン、2,3,6,7-テトラヒドロイミダゾ[2,1-b]チアジン、1,5,7-トリアザビシクロ[4.4.0]デカ-5-エンTBD、7-メチル-1,5,7-トリアザビシクロ[4.4.0]デカ-5-エンMTBD、2-tert-ブチル-1,1,3,3-テトラメチルグアニジン、2-tert-ブチルイミノ-2-ジエチルアミノ-1,3-ジメチルペルヒドロ-1,3,2-ジアザホスホリン、ホスファゼン塩基P1-t-Bu-トリステトラメチレン、ホスファゼン塩基P4-t-Bu、2,8,9-トリイソプロピル-2,5,8,9-テトラアザ-1-ホスファビシクロ[3.3.3]ウンデカン及びこれらの組み合わせから選択される、請求項1~8のいずれか一項に記載の組成物。前記塩基がアミジン、グアニジン及びこれらの組み合わせから選択される、請求項1~10のいずれか一項に記載の組成物。前記塩基がアミジン及びこれらの組み合わせから選択される、請求項11に記載の組成物。前記アミジンが、1,8-ジアザビシクロ[5.4.0]-7-ウンデセンDBU、1,5-ジアザビシクロ[4.3.0]-5-ノネンDBN及びこれらの組み合わせから選択される、請求項12に記載の組成物。前記成分aが有機ポリマーである場合に、前記アミジン及びグアニジンが、JISZ8802に従って測定したときに13.4未満のpH値を呈するもの及びこれらの組み合わせから選択される、請求項1~13のいずれか一項に記載の組成物。前記組成物が、有機金属触媒を含まない組成物である、請求項1~14のいずれか一項に記載の組成物。前記組成物が硬化した、請求項1~15のいずれか一項に記載の組成物。硬化性組成物であって、a少なくとも1つのヒドロシリル部分を含む反応性シラン官能基を含む少なくとも1つの無機又は有機化合物と、b少なくとも1つのヒドロキシシリル部分を含む反応性シラン官能基を含む少なくとも1つの無機又は有機化合物であって、前記ヒドロキシシリル部分が任意選択で少なくとも1つの前記ヒドロシリル部分の加水分解によりその場で生じる、無機又は有機化合物と、cJISZ8802に従って測定したときに13.4未満のpH値を呈するアミジン及びグアニジンから及びこれらの組み合わせから選択される少なくとも1つの塩基と、を含む、硬化性組成物。前記塩基が、1,8-ジアザビシクロ[5.4.0]-7-ウンデセンDBU、1,5-ジアザビシクロ[4.3.0]-5-ノネンDBN及びこれらの組み合わせから選択される、請求項17に記載の硬化性組成物。効果方法であって、a請求項1~18のいずれか一項に記載の硬化性組成物を準備する工程と、b前記硬化性組成物を硬化させる又は硬化するように誘導する工程と、を含む、硬化方法。少なくとも1つの主表面を有する少なくとも1つの基材を含む物品であって、前記基材が、少なくとも1つの前記主表面の少なくとも一部分上に請求項1~19のいずれか一項に記載の硬化性組成物を支持する、物品。前記硬化性組成物が硬化した、請求項20に記載の物品。それゆえに、例えば、早期ゲル化に起因する加工及び保存時の有意な難点を持たない、許容可能な硬化速度をもたらすことができる硬化性組成物が尚も必要とされていると認識している。好ましくは、これらの組成物は効率的に加工可能であり例えば、硬化に先立って二部系を混合する必要がない、除去を必要とする種を生じない触媒を採用し、並びに/あるいは熱活性化を必要としない比較的低温での及び/又は感熱性基材を使用しての、硬化が可能になる。理想的には、これらの組成物は、比較的無毒性である触媒を採用し、溶液中で比較的安定であるが乾燥時には比較的迅速に硬化し、比較的低濃度で有効であり、並びに/又は比較的低若しくは無水分条件下で有効である組成物をもたらす。簡潔には、一態様では、本発明は、二重反応性シラン官能基を含む硬化性組成物を提供する。この硬化性組成物は、a少なくとも1つのヒドロシリル部分すなわち、ケイ素原子に直接結合した水素原子を含む一価部分を含む反応性シラン官能基を含む少なくとも1つの無機又は有機化合物と、b少なくとも1つのヒドロキシシリル部分すなわち、ケイ素原子に直接結合したヒドロキシル基を含む一価部分を含む反応性シラン官能基を含む少なくとも1つの無機又は有機化合物であって、ヒドロキシシリル部分が任意選択で少なくとも1つのヒドロシリル部分の加水分解によりその場で生じる、無機又は有機化合物と、cアミジン、グアニジン、ホスファゼン、プロアザホスファトラン及びこれらの組み合わせから選択される少なくとも1つの塩基と、を含み、但し、成分a少なくとも1つのヒドロシリル部分を含む化合物が有機ポリマーである場合には、成分b少なくとも1つのヒドロキシシリル部分を含む化合物は、成分aとは異なり、成分aの加水分解によりその場ですなわち、成分a及びcの存在下で生じはしない。好ましくは、この塩基は、少なくとも1つのアミジンを含む最も好ましくは、1,8-ジアザビシクロ[5.4.0]-7-ウンデセンDBU。組成物は、好ましくは、少なくとも1つの溶媒を更に含む例えば、ヘプタンなどの非プロトン性有機溶媒を更に含む。4,4’-トリメチレンビス1-メチルピペリジンこれは無効であるなどの標準的なアミン塩基とは違って、上記塩基は、ヒドロシリル部分及びヒロドキシシリル部分の形態で反応性シラン官能基を含む組成物の硬化明らかに縮合によるを有効に触媒することができることが発見された。これらの塩基は、周囲と同じ程度の低さの温度例えば、約23°Cであっても、熱による活性化を必要とせずに、比較的急速な硬化をもたらすことができ例えば、溶媒を除去すると、硬化が約1分程度の短い時間内で生じ得る、並びに、比較的少量でも例えば、成分a、b及びcの合計重量に基づいて約0.5重量パーセント以下程度の濃度でも有効であり得る。このような効率的硬化性にもかかわらず、これらの塩基を含む組成物は、使用直前に二部系を混合する必要なく、様々な溶媒例えば、ヘプタン、メチルエチルケトン又はこれらの組み合わせ中で比較的良好な保存安定性例えば、密閉容器内に数週間にわたって及び/又は比較的長い貯蔵寿命例えば、約8時間を呈することができる。先行技術の組成物とは驚くほど異なり、これらの塩基は、他の縮合触媒が実質的に不在でも及び/又は水分が実質的に不在でも本発明の硬化性組成物中で有効であり得る。これらの塩基は、有機金属触媒を含まない硬化性組成物をもたらすために、従来のスズ触媒の代替物として使用することができる。従来のスズ触媒とは違って、これらの塩基の少なくとも一部例えば、DBUは、比較的無毒で、したがって、比較的環境に調和した、すなわち環境保護型組成物の調製における使用に好適である。本発明の硬化性組成物は、硬化して、様々な異なる用途の要件に合うように例えば、出発成分a及びbの反応性シランの官能基の性質、相対量及び程度を変更することにより調整できる特性を有する架橋された網目構造をもたらすことができる。それゆえに、硬化性組成物は、数多くの用途での使用のための例えば、封止剤、接着剤、剥離コーティング、ゴム、ハードコート、ソフトコート、成形型部品及びこれらに類するものとしての使用のための様々なバルク及び/又は表面特性を有する物質をもたらすように使用することができる。本発明の硬化性組成物は、塩基触媒が除去を必要とする種を生じないものと思われるので、並びに、一部の実施形態では、塩基触媒は加工中に組成物から蒸発するように十分に揮発性であり、これにより、エレクトロニクスの分野で特に問題になり得る従来のスズ触媒の金属混入とは違って硬化した物質中に触媒混入を本質的に残さないので、表面特性の制御を必要とする用途例えば、親水性又は疎水性表面処理及び剥離コーティング用途において特に有用である。以上の点で、本発明の硬化性組成物の少なくとも一部の実施形態は、有意な加工困難性及び保存困難性を生じずに許容可能な硬化速度をもたらす例えば、溶液中で比較的安定であるが乾燥時には比較的速く硬化することができる一方でまた、効率的に加工可能である例えば、硬化前の二部系の混合並びに混入物除去及び/又は熱活性化の必要がない硬化性組成物に対する上記の現行の必要を満たす。硬化性組成物の少なくとも一部の実施形態はまた、比較的無毒である一方で、比較的低濃度及び/又は比較的低又は無水分条件下でも有効である、触媒を採用する。別の態様では、本発明はまた、a本発明の上記硬化性組成物を準備する工程と、b硬化性組成物を硬化させる又は硬化するように誘導する工程と、を含む硬化プロセスを提供する。更に別の態様では、本発明は、上記の本発明の硬化性物質を含む物品例えば、少なくとも1つの主表面を有する少なくとも1つの基材を含む物品、この基材は、少なくとも1つの主表面の少なくとも一部分上に上記の本発明の硬化性組成物を支持するを提供する。以下の発明を実施するための形態では、種々の組の数値範囲例えば、特定の部分における炭素原子の数、又は特定の成分の量などが記載され、各組内では、範囲の任意の下限を範囲の任意の上限と対にすることができる。同様に、このような数値範囲は、範囲内に含まれる全ての数を含むことを意味する例えば1~5は、1、1.5、2、2.75、3、3.80、4、5などを含む。本明細書で使用するとき、用語及び/又はは、1つ若しくは全ての列挙した要素、又は2つ以上の列挙した要素のいずれかの組み合わせを意味する。用語好ましい及び好ましくはは、特定の状況下で、特定の利点をもたらし得る本発明の実施形態を指す。しかしながら、同一又は異なる条件下において、他の実施形態が好ましい場合もある。更に、1以上の好ましい実施形態の引用は、他の実施形態が有用ではないことを示唆するものではなく、他の実施形態を本発明の範囲から除外することを目的とするものではない。含むcomprisesという用語及びその変化形は、それらの用語が説明及び請求項に出現する箇所において、限定的な意味を有するものではない。本明細書で使用するところのa、an、the、少なくとも1つの及び1以上のは、互換可能に使用される。上記課題を解決するための手段の節は、全ての実施形態又は本発明の全ての実施を説明しようとするものではない。以下の発明を実施するための形態が実施形態をより具体的に例示する。発明を実施するための形態にわたり、複数の実施例の一覧を通してガイダンスが提供されており、それら実施例は様々な組み合わせで用いられ得る。いずれの場合にも、記載した一覧は、代表的な群としてのみ役立つものであり、排他的な一覧として解釈されるべきではない。定義本特許出願で使用されるとき、連結型ヘテロ原子catenatedheteroatomとは、例えば、炭素-ヘテロ原子-炭素鎖又は炭素-ヘテロ原子-ヘテロ原子-炭素鎖を形成するために炭素鎖中で1個以上の炭素原子と置き換わる炭素以外の原子例えば、酸素、窒素、又は硫黄を意味する。硬化とは、例えば、触媒を通した架橋ポリマーネットワークへの変換を意味する。フルオロ-例えば、フルオロアルキレン若しくはフルオロアルキル、又はフルオロカーボンの場合のような基若しくは部分に関して又はフッ素化されたとは、炭素に結合した水素原子が少なくとも1つはあるように、部分フッ素化されていることを意味し、フルオロケミカルとはフッ素化又はペルフルオロ化を意味し、ヘテロ有機とは、少なくとも1個のヘテロ原子好ましくは、少なくとも1個のカテネイトヘテロ原子を含有する有機基又は部分例えば、アルキル又はアルキレン基を意味する。ヒドロシリルは、水素原子に直接結合したケイ素原子を含む一価部分又は基を指す例えば、ヒドロシリル部分は、式-SiR3-pHpを有することができ、式中、pは1、2又は3の整数であり、Rは加水分解性又は非加水分解性基である好ましくはアルキル又はアリールなどの非加水分解性である。ヒドロキシシリルは、ヒドロキシル基に直接結合したケイ素原子を含む一価部分又は基を指す例えば、ヒドロキシシリル部分は、式-SiR3-pOHpを有することができ、式中、pは1、2又は3の整数であり、Rは加水分解性又は非加水分解性基である好ましくはアルキル又はアリールなどの非加水分解性である。イソシアナトとは、式-NCOの一価の基又は部分を意味する。メルカプトとは、式SHの一価の基又は部分を意味する。オリゴマーとは、少なくとも2個の繰り返し単位を含み、かつ分子鎖同士で絡まるような分子量未満の分子量を有する分子を意味し、このような分子は、ポリマーとは異なり、1個の繰り返し単位を除去又は付加しただけでも特性が著しく変化する。オキシとは、式-O-の二価の基又は部分を意味する。ペルフルオロ例えば、ペルフルオロアルキレン又はペルフルオロアルキル又はペルフルオロカーボンの場合のような、基又は部分に関して若しくはペルフルオロ化とは、完全にフッ素化されたことを意味し、その結果、特記しない限り、フッ素と置換できる炭素に結合した水素原子がないことを意味し、ポリシラザンは、複数のSi-N結合を含む少なくとも1つの直鎖、分枝、又は環状の主鎖又は骨格鎖を有する化合物を指す。ポリシロキサザンは、Si-N結合及びSi-O結合の両方を含む少なくとも1つの直鎖、分枝、又は環状の主鎖又は骨格鎖を有する化合物を指し、簡潔にするために、本願では、ポリシラザンはポリシロキサザン及びポリ尿素シラザンも含む。並びに、ポリ尿素シラザンは、複数のSi-N結合を含み、かつ2つの窒素原子のそれぞれに結合している少なくとも1つのカルボニル基を有する少なくとも1つの直鎖、分枝鎖、又は環状の主鎖又は骨格鎖を有する化合物を指す。成分a本発明の硬化性組成物の成分aとしての使用に好適な化合物としては、少なくとも1つのヒドロシリル部分すなわち、ケイ素原子に直接結合した水素原子を含む一価部分を含む反応性シラン官能基を含む無機化合物及び有機化合物好ましくは無機化合物が挙げられる。これらの化合物は、小分子、オリゴマー、ポリマー又はこれらの組み合わせであり得る。好ましくは、これらの化合物はポリマーであり、直鎖、分枝鎖又は環状であり得る。有用なポリマーとしては、ランダム、交互、ブロック又はグラフト構造又はこれらの組み合わせを有するものが挙げられる。成分aの分子量及び反応性シラン官能基ヒドロシリル部分の数及び性質などは、例えば、成分bの反応性シラン官能基の分子量並びに硬化性及び/又は硬化した組成物に所望される特性に応じ、非常に様々であり得る。好ましくは、成分a又は成分bのいずれかは、少なくとも3つの平均反応性シラン官能基を有し、この二成分a及びbのもう一方は、架橋された網目構造の形成を可能にするために少なくとも2つの平均反応性シラン官能基を有する。有用な化合物の部類としては、以下の一般式によって表すことができるものが挙げられる。A-[G-SiR3-p-Hp]mI式中、Aは、アルキル好ましくは1~約30個の炭素原子を有し、より好ましくは約12~約20個の炭素原子を有する、フルオロアルキル好ましくは1~約12個の炭素原子を有し、より好ましくは約6~約10個の炭素原子を有する、ペルフルオロアルキル好ましくは1~約12個の炭素原子を有し、より好ましくは約6~約10個の炭素原子を有する、アリール、フルオロアリール、ペルフルオロアリール、シクロアルキル、フルオロシクロアルキル、ペルフルオロシクロアルキル及びこれらの組み合わせから選択される、m価の非ポリマーラジカル任意選択で少なくとも1個のヘテロ原子を含有するであるか、あるいは、オリゴマー、又はポリシロキサン、ポリアクリレート、ポリオレフィン、ポリエーテル、ポリエステル、ポリウレタン、ポリホスファゼン、フッ素化ポリシロキサン、フッ素化若しくは過フッ素化ポリアクリレート、フッ素化若しくは過フッ素化ポリエーテル、フッ素化若しくは過フッ素化ポリエステル、ポリシラザン、フッ素化ポリシラザン並びにこれらの誘導体及び組み合わせから選択されるポリマーを含むm価のポリマーラジカルであり、各Gは独立して二価結合基であり、各Rは独立してアルキル好ましくは1~約4個の炭素原子を有する、アシル好ましくは1~約3個の炭素原子を有する、シクロアルキル、アリール好ましくは、フェニル、ヘテロアルキル、ヘテロシクロアルキル、ヘテロアリール、ヒドロキシル、トリオルガノシロキシ-OSiR’3、式中、R’は有機又はヘテロ有機基であり、好ましくは1~20個の炭素原子を有する基である及びこれらの組み合わせから選択され、各pは独立して1、2又は3の整数であり、mは1以上の整数好ましくは1~約50、より好ましくは1~約5である。各二価結合基Gは、好ましくは独立して共有結合、オキシ、ジオルガノシロキシ、ジヘテロオルガノシロキシ、アルキレン、アリーレン、ヘテロアルキレン、ヘテロアリーレン、シクロアルキレン、ヘテロシクロアルキレン及びこれらの組み合わせから選択されるより好ましくは、共有結合、オキシ、アルキレン、アリーレン及びこれらの組み合わせから選択される。A、G及び/又はR中のヘテロ原子としては、酸素、イオウ、窒素、リン及びこれらの組み合わせ好ましくは酸素、イオウ及びこれらの組み合わせ、より好ましくは酸素を挙げることができる。R及び/Gは、少なくとも2個の炭素原子によりケイ素から分離されるのであれば、フッ素を含有することができる。好ましくは、Aはポリマーラジカルであるより好ましくは、ポリシロキサン、ポリアクリレート、ポリオレフィン、ポリエーテル、ポリエステル、フッ素化ポリシロキサン、フッ素化若しくは過フッ素化ポリアクリレート、フッ素化若しくは過フッ素化ポリオレフィン、フッ素化若しくは過フッ素化ポリエーテル、フッ素化若しくは過フッ素化ポリエステル及びこれらの組み合わせから選択され、更により好ましくはポリシロキサン、ポリエーテル、ポリアクリレート、フッ素化ポリシロキサン、フッ素化若しくは過フッ素化ポリエーテル、フッ素化若しくは過フッ素化ポリアクリレート及びこれらの組み合わせから選択され、最も好ましくはポリシロキサン、フッ素化ポリシロキサンこれらの組み合わせから選択される。Rは好ましくはアルキルより好ましくはメチルであり、pは好ましくは1に等しい。成分aとして有用な化合物は、本発明の硬化性組成物中で単独で又は様々な化合物の混合物の形態で使用することができる。これらの化合物は、既知の合成方法により調整することができ、一部例えば、シリコーン水素化物は市販されている。代表的な合成方法では、少なくとも1つの不飽和例えば、ビニル基を有する化合物と、メルカプト基と反応性シラン官能基の両方を有する化合物と、の反応例えば、フリーラジカル付加により、反応性シラン官能基を無機又は有機化合物例えば、ポリマーに導入することができる。少なくとも1つのイソシアナト基を有する無機又は有機化合物もまた、活性水素含有基と反応性シラン官能基の両方を有する化合物と反応させることができる。ポリマー物質中で、反応性シラン官能基は、このような方法により、成分bの性質並びに硬化性及び/又は硬化した組成物に所望される特性に依存して、ポリマー主鎖の末端にて、側鎖の末端にて及び/又は主鎖若しくは側鎖に沿って1つ以上の非末端位置にて、導入することができる。有用なヒドロシリル官能性化合物の代表例としては、以下のものが挙げられる式中、Meはメチルである:HMe2SiOSiMe2H、HMe2SiC2H4SiMe2H、HMe2SiC6H4SiMe2H、HMe2SiOnSiMe2H例えば、400~500、1000、6000、28,000又は62,700の重量平均分子量MWを有する、Me3SiOMe2SiOmMeHSiOnSiMe3例えば、0.5~55の-MeHSiO-単位の百分率、及び、900~65,000のMWを有する、Me3SiOMeHSiOnSiMe3例えば、1400~2400のMWを有する、HMe2SiC3H6OCH2RfCH2OC3H6SiMe2H例えば、式中、RfはCnF2n式中、nは1~12の整数であるであり、あるいは、RfはCnF2nOCnF2n式中、nは12、2又は3の整数であるであり、このような物質は、例えば、過剰なSiMe2H2をオレフィンと白金触媒縮合することにより、又は、SiMe2HClをオレフィンと縮合し、塩化物を水素化トリブチルスズで還元することにより、製造することができる、HMe2SiOSiMe2C3H6OCH2RfCH2OC3H6SiMe2OSiMe2H例えば、式中、RfはCnF2n式中、nは1~12の整数であるであり、あるいは、RfはCnF2nOCnF2n式中、nは12、2又は3の整数であるであり、このような物質は、オレフィンから、まず過剰なSiMe2HClを縮合させ、水で加水分解して、成分bのジオールを形成し下記に記載、その後、SiMe2Cl2と縮合させ、還元することにより、製造することができる、HMe2SiOSiMe2C2H4OC2H4OnC2H4SiMe2OSiMe2H例えば、式中、nは1~約50の整数である、C2H5C[C2H4OnC3H6SiMe2H]3例えば、式中、nは1~約10の整数である、HMe2SiOSiMe2CnH2nSiMe2OSiMe2H例えば、式中、nは2~約40の整数である、及びこれらに類するもの、並びにこれらの組み合わせ。好ましいヒドロシリル官能性化合物としては、以下のものが挙げられる式中、Meはメチルである:Me3SiOMe2SiOmMeHSiOnSiMe3例えば、0.5~55の-MeHSiO-単位の百分率、及び、900~65,000のMWを有する、Me3SiOMeHSiOnSiMe3例えば、1400~2400のMWを有する、及びこれらの組み合わせ、特に好ましい化合物Me3SiOSiHMeOSiHMeOSiMe3が挙げられる。成分b本発明の硬化性組成物の成分bとしての使用に好適な化合物としては、少なくとも1つのヒドロキシシリル部分すなわち、ケイ素原子に直接結合したヒドロキシル基を含む一価部分を含む反応性シラン官能基を含む無機化合物及び有機化合物好ましくは無機化合物が挙げられる。これらの化合物は、小分子、オリゴマー、ポリマー又はこれらの組み合わせであり得る。好ましくは、これらの化合物はポリマーであり、直鎖、分枝鎖又は環状であり得る。有用なポリマーとしては、ランダム、交互、ブロック又はグラフト構造又はこれらの組み合わせを有するものが挙げられる。分子量及び反応性シラン官能基ヒドロキシシリル部分の数及び性質などは、例えば、成分aの反応性シラン官能基の分子量並びに硬化性及び/又は硬化した組成物に所望される特性に依存して、非常に様々であり得る。成分a少なくとも1つのヒドロシリル部分を含む化合物が有機ポリマーである場合には、成分b少なくとも1つのヒドロキシシリル部分を含む化合物は、成分aとは異なり、成分aの加水分解によりその場ですなわち、成分a及びcの存在下で生じはしない。成分aが有機ポリマー以外の化合物である場合には、単一化合物ヒドロシリル部分とヒドロキシ部分の両方を含み、任意選択でその場で生じるは、必要に応じて、成分a及び成分bの両方として機能させることができる。有用な化合物の部類としては、以下の一般式によって表すことができるものが挙げられる。A-[G-SiR3-p-OHp]mII式中、A、G、p及びmは、式Iについて上記で定義した通りであり、各R式Iについて上記で定義したように、任意選択で少なくとも1つのヘテロ原子を含有することができるは独立してアルキル好ましくは1~約4個の炭素原子を有する、アシル好ましくは1~約3個の炭素原子を有する、シクロアルキル、アリール、ヘテロアルキル、ヘテロシクロアルキル、ヘテロアリール、水素、トリオルガノシロキシ-OSiR’3、式中、R’は有機又はヘテロ有機基であり、好ましくは1~約20個の炭素原子を有する基である、及びこれらの組み合わせから選択される。Rは好ましくはアルキルであるより好ましくはメチル。成分bとして有用な化合物は、本発明の硬化性組成物中で単独で又は様々な化合物の混合物の形態で使用することができる。これらの化合物は、既知の合成方法により調製することができ、一部例えば、シリコーンジオールは市販されている。成分aについて上記で説明したものと類似した合成方法を利用することができる。反応性シラン官能性ポリマー例えば、反応性シラン官能性ポリメタアクリレートもまた、反応性シラン官能性モノマーを反応性コポリマーと共重合させることにより、調製することができる。有用なヒドロキシシリル官能性化合物の代表例としては、以下のものが挙げられる式中、Meはメチルである:HOSiMe2OnH例えば、400~139,000の重量平均分子量MWを有する、HOSiMe2OSiMeC2H4CF3OmSiMe2OH例えば、550~1200の分子量を有する、ポリセスキオキサン樹脂RSiO1.5、HOSiMe2C3H6OCH2RfCH2OC3H6SiMe2OH例えば、式中、RfはCnF2n式中、nは1~12の整数であるであり、あるいは、RfはCnF2nOCnF2n式中、nは12、2又は3の整数であるである、HOSiMe2C2H4OC2H4OnC2H4SiMe2OH、HOMe2SiC2H4SiMe2OH、HOMe2SiC6H4SiMe2OH、及びこれらに類するもの、並びにこれらの組み合わせ。成分c本発明の硬化性組成物の成分cとしての使用に好適な塩基としては、アミジン、グアニジンビグアニドのような置換グアニジンなど、ホスファゼン、プロアザホスファトランVerkade塩基としても既知及びこれらの組み合わせが挙げられる。このような塩基は既知の合成方法により調製することができ、一部は市販されている。これらの塩基の自己プロトン化可能な形態例えば、アルギニンなどのアミノ酸は通常、このような形態は自己中和されているので、あまり好適ではなく、したがって除外される。好ましい塩基としては、アミジン、グアニジン及びこれらの組み合わせが挙げられるより好ましくはアミジン及びこれらの組み合わせ、最も好ましくは環状アミジン及びこれらの組み合わせ。列挙されている構造部類の塩基は、上記のように成分aとbの間の反応を有効に触媒することができることが発見されている。これらの塩基は、硬化性組成物中で単独で個別に又は1つ以上の異なる塩基の混合物異なる構造部類からの塩基を含むの形態で使用することができる。所望される場合には、塩基は、感光性形態で例えば、放射線又は熱に曝露するとその場で塩基を生じる活性化可能組成物の形態で存在させることができる。有用なアミジンとしては、以下の一般式によって表すことができるものが挙げられる:式中、R1、R2、R3及びR4はそれぞれ独立して、水素、一価の有機基、一価のヘテロ有機基例えば、カルボキシル又はスルホンなどの酸官能基を含有しない基又は部分の形態で、窒素、酸素、リン又はイオウを含む及びこれらの組み合わせから選択され、R1、R2、R3及びR4のうちの任意の2つ以上は、一緒に結合して、環構造好ましくは五員環、六員環又は七員環、より好ましくは六員環又は七員環を形成することができる。有機基及びヘテロ有機基は、好ましくは1~20個の炭素原子より好ましくは1~約10個の炭素原子、最も好ましくは1~約6個の炭素原子を有する。好ましくはR4は水素ではない。少なくとも1つの環構造を含むアミジンすなわち、環式アミジンが通常好ましい。2つの環構造を含む環式アミジンすなわち、二環式アミジンがより好ましい。有用なアミジン化合物の代表例としては、1,2-ジメチル-1,4,5,6-テトラヒドロピリミジン、1-エチル-2-メチル-1,4,5,6-テトラヒドロピリミジン、1,2-ジエチル-1,4,5,6-テトラヒドロピリミジン、1-n-プロピル-2-メチル-1,4,5,6-テトラヒドロピリミジン、1-イソプロピル-2-メチル-1,4,5,6-テトラヒドロピリミジン、1-エチル-2-n-プロピル-1,4,5,6-テトラヒドロピリミジン、1-エチル-2-イソプロピル-1,4,5,6-テトラヒドロピリミジン、DBUすなわち、1,8-ジアザビシクロ[5.4.0]-7-ウンデセン、DBNすなわち、1,5-ジアザビシクロ[4.3.0]-5-ノネン、2,3,6,7-テトラヒドロ-5H-チアゾロ[3,2-a]ピリミジン、3,4,7,8-テトラヒドロ-2H,6H-ピリミド[2,1-b]-[1,3]-チアジン、2,3,6,7-テトラヒドロイミダゾ[2,1-b]チアジン、9,10-ジヒドロ-チアゾロ[3,2-a]ピリミジン、2,3-ジヒドロ-5H-チアゾロ[2,3-b]キナゾリン、7,8-ジヒドロ-10H-1,3-ジオキソロ[4,5-g]チアゾロ[2,3-b]キナゾリン及びこれらに類するもの、並びにこれらの組み合わせが挙げられる。好ましいアミジンとしては、1,2-ジメチル-1,4,5,6-テトラヒドロピリミジン、DBUすなわち、1,8-ジアザビシクロ[5.4.0]-7-ウンデセン、DBNすなわち、1,5-ジアザビシクロ[4.3.0]-5-ノネン、2,3,6,7-テトラヒドロ-5H-チアゾロ[3,2-a]ピリミジン、3,4,7,8-テトラヒドロ-2H,6H-ピリミド[2,1-b]-[1,3]-チアジン、2,3,6,7-テトラヒドロイミダゾ[2,1-b]チアジン及びこれらの組み合わせが挙げられ、DBU、DBN及びこれらの組み合わせがより好ましく、DBUが最も好ましい。有用なグアニジンとしては、以下の一般式によって表すことができるものが挙げられる:式中、R1、R2、R3、R4及びR5はそれぞれ独立して、水素、一価の有機基、一価のヘテロ有機基例えば、カルボキシル又はスルホンなどの酸官能基を含有しない基又は部分の形態で、窒素、酸素、リン又はイオウを含む及びこれらの組み合わせから選択され、R1、R2、R3、R4及びR5のうちの任意の2つ以上は、一緒に結合して、環構造好ましくは五員環、六員環又は七員環、より好ましくは五員環又は六員環、最も好ましくは六員環を形成することができる。有機基及びヘテロ有機基は、好ましくは1~20個の炭素原子より好ましくは1~約10個の炭素原子、最も好ましくは1~約6個の炭素原子を有する。好ましくはR5は水素ではない。少なくとも1つの環構造を含むグアニジンすなわち、環式グアニジンが通常好ましい。2つの環構造を含む環式グアニジンすなわち、二環式グアニジンがより好ましい。有用なグアニジン化合物の代表例としては、1-メチルグアニジン、1-n-ブチルグアニジン、1,1-ジメチルグアニジン、1,1-ジエチルグアニジン、1,1,2-トリメチルグアニジン、1,2,3-トリメチルグアニジン、1,3-ジフェニルグアニジン、1,1,2,3,3-ペンタメチルグアニジン、2-エチル-1,1,3,3-テトラメチルグアニジン、1,1,3,3-テトラメチル-2-n-プロピルグアニジン、1,1,3,3-テトラメチル-2-イソプロピルグアニジン、2-n-ブチル-1,1,3,3-テトラメチルグアニジン、2-tert-ブチル-1,1,3,3-テトラメチルグアニジン、1,2,3-トリシクロヘキシルグアニジン、TBDすなわち、1,5,7-トリアザビシクロ[4.4.0]デカ-5-エン、MTBDすなわち、7-メチル-1,5,7-トリアザビシクロ[4.4.0]デカ-5-エン、7-エチル-1,5,7-トリアザビシクロ[4.4.0]デカ-5-エン、7-n-プロピル-1,5,7-トリアザビシクロ[4.4.0]デカ-5-エン、7-イソプロピル-1,5,7-トリアザビシクロ[4.4.0]デカ-5-エン、7-n-ブチル-1,5,7-トリアザビシクロ[4.4.0]デカ-5-エン、7-イソブチル-1,5,7-トリアザビシクロ[4.4.0]デカ-5-エン、7-tert-ブチル-1,5,7-トリアザビシクロ[4.4.0]デカ-5-エン、7-シクロヘキシル-1,5,7-トリアザビシクロ[4.4.0]デカ-5-エン、7-n-オクチル-1,5,7-トリアザビシクロ[4.4.0]デカ-5-エン、7-2-エチルヘキシル-1,5,7-トリアザビシクロ[4.4.0]デカ-5-エン、7-デシル-1,5,7-トリアザビシクロ[4.4.0]デカ-5-エン、ビグアニド、1-メチルビグアニド、1-n-ブチルビグアニド、1-2-エチルヘキシルビグアニド、1-n-オクタデシルビグアニド、1,1-ジメチルビグアニド、1,1-ジエチルビグアニド、1-シクロヘキシルビグアニド、1-アリルビグアニド、1-n-ブチル-N2-エチルビグアニド、1,1’-エチレンビスグアニド、1-[3-ジエチルアミノプロピル]ビグアニド、1-[3-ジブチルアミノプロピル]ビグアニド、N’,N-ジヘキシル-3,12-ジイミノ-2,4,11,13-テトラアザテトラデカンジアミン及びこれらに類するもの並びにこれらの組み合わせが挙げられる。好ましいグアニジンとしては、TBDすなわち、1,5,7-トリアザビシクロ[4.4.0]デカ-5-エン、MTBDすなわち、7-メチル-1,5,7-トリアザビシクロ[4.4.0]デカ-5-エン、2-tert-ブチル-1,1,3,3-テトラメチルグアニジン、及びこれらの組み合わせが挙げられる。TBD、MTBD及びこれらの組み合わせが最も好ましい。所望される場合には、アミジン及びグアニジンは、JISZ8802に従って測定したときに13.4未満のpH値を呈するもの例えば、1,3-ジフェニルグアニジン、DBU、DBN又はこれらの組み合わせ、好ましくはDBU、DBN又はこれらの組み合わせから選択することができる。成分aが有機ポリマーである場合には、例えば、このような低pHアミジン及びグアニジンを選択することができ、これらは有効に機能することができる。水溶液のpHを判定するための参照方法JISZ8802は、重量比10:3のイソプロピルアルコールと水の混合溶媒100gに5ミリモルの塩基を添加することにより、塩基の水溶液をまず調製することにより、行われる。次に、得られた溶液のpHを23°CにてpHメーター例えば、HoribaSeisakushoModelF-22のpHメーターを用いて測定する。有用なホスファゼンとしては、以下の一般式によって表すことができるものが挙げられる:式中、R1、R2、R3、R4、R5、R6及びR7はそれぞれ独立して、水素、一価の有機基、一価のヘテロ有機基例えば、カルボキシル又はスルホンなどの酸官能基を含有しない基又は部分の形態で、窒素、酸素、リン又はイオウを含む及びこれらの組み合わせから選択され、R1、R2、R3、R4、R5、R6及びR7のうちの任意の2つ以上は、一緒に結合して、環構造好ましくは五員環、六員環又は七員環、より好ましくは五員環又は六員環、最も好ましくは六員環を形成することができる。有機基及びヘテロ有機基は、好ましくは1~20個の炭素原子より好ましくは1~約10個の炭素原子、最も好ましくは1~約6個の炭素原子を有する。好ましくはR7は水素ではない。有用なホスファゼン化合物の代表例としては、以下のものが挙げられる。及びこれらに類するもの、並びにこれらの組み合わせ。好ましいホスファゼンとしては、2-tert-ブチルイミノ-2-ジエチルアミノ-1,3-ジメチルペルヒドロ-1,3,2-ジアザホスホリン、ホスファゼン塩基P1-t-Bu-トリステトラメチレン、ホスファゼン塩基P4-t-Bu及びこれらの組み合わせが挙げられる。有用なプロアザホスファトラン塩基Verkade塩基としては、以下の一般式により表すことができるものが挙げられる:式中、R1、R2及びR3はそれぞれ独立して、水素、一価の有機基、一価のヘテロ有機基例えば、カルボキシル又はスルホンなどの酸官能基を含有しない基又は部分の形態で、窒素、酸素、リン又はイオウを含む及びこれらの組み合わせから選択される水素はあまり好ましくない。有機基及びヘテロ有機基は、好ましくは1~20個の炭素原子より好ましくは1~約10個の炭素原子、最も好ましくは1~約6個の炭素原子を有する。有用なプロアザホスファトラン化合物の代表例としては、以下のものが挙げられる。及びこれらに類するもの、並びにこれらの組み合わせ。2,8,9-トリイソプロピル-2,5,8,9-テトラアザ-1-ホスファビシクロ[3.3.3]ウンデカンが好ましいプロアザホスファトラン化合物である。硬化性組成物の調製本発明の硬化性組成物は、好ましくは撹拌又はかき混ぜながら本質的に任意の順序で成分a、b及びcを組み合わせることにより調製することができる。好ましくは、成分aとbをまず組み合わせ、次いで成分cを添加する。この組成物は、所望であれば、例えば、成分cを他の二成分とは別個に保存することにより比較的保存安定的な二部系として維持することができるが、三成分全てを含む一部系もまた、例えば、組成物のコーティング又は他の適用に先立って、無水溶媒中で最大約2週間といった期間にわたって安定であることができる比較的長期の寿命。成分aとbの相対量は、これらの性質並びに硬化性及び/又は硬化した組成物に所望される特性に依存して、非常に様々であり得る。化学量論は反応性シラン官能基のモル比は1:1例えば、ヒドロキシシリル部分のモル当たり1モルのヒドロシリルであると説明しているが、実践上はヒドロシリル官能基が不足又は過剰していることが有用であり得る例えば、これは、硬化阻害剤が存在する場合に有用であり得る。最大で約8:1又は約13:1又は更には約35:1ものヒドロシリル部分とヒドロキシシリル部分のモル比が有用であり得る。成分c塩基触媒は、硬化性組成物中に、成分a、b、cの合計重量に基づいて、例えば、約0.1~約10重量パーセント好ましくは約0.1~約5重量パーセント、より好ましくは約0.5~約2重量パーセントの範囲の量で存在し得る。好ましくは、硬化性組成物は、保存安定性、混合及び/又はコーティングを補助するために、特に成分a及びbがオリゴマー又はポリマーである場合、少なくとも1つの溶媒又は希釈剤を含む。本発明の硬化性組成物で使用するのに好適な溶媒としては、芳香族溶媒例えば、キシレン、トルエン、1,2-ジクロロベンゼン、1,3-ジクロロベンゼン、1,4-ジクロロベンゼン及びこれらに類するもの並びにこれらの混合物、ケトン例えば、メチルエチルケトンMEK、シクロヘキサノン及びこれらに類するもの並びにこれらの混合物、アルキルエステル例えば、酢酸エチル、酢酸ブチル及びこれらに類するもの並びにこれらの混合物、アルカン例えば、ヘプタン、イソパラフィン系炭化水素及びこれらに類するもの並びにこれらの混合物、エーテル例えば、t-ブチルメチルエーテル、テトラヒドロフランTHF及びこれらに類するもの並びにこれらの混合物及びこれらに類するもの、並びにこれらの混合物などの非プロトン性溶媒が挙げられる。好ましい溶媒としては、芳香族溶媒、アルカン、ケトン及びこれらの混合物が挙げられ、キシレン、ヘプタン、メチルエチルケトン及びこれらの混合物がより好ましく、ヘプタン、メチルエチルケトン及びこれらの混合物が最も好ましい。微量の任意成分を添加して、特定の硬化方法又は用途に対する特定の望ましい特性を硬化性組成物に付与することができる。有用な組成物は、例えば、触媒所望される場合には共触媒として添加できるスズ触媒などの従来の縮合触媒を含む、反応開始剤、界面活性剤、安定剤、酸化防止剤、難燃剤、接着促進剤、粘着付与剤、可塑剤、剥離変性剤、染料、色素、充填剤及びこれらに類するもの並びにこれらの混合物などの従来の添加剤を含むことができる。硬化性組成物の使用及び硬化本発明の硬化性組成物は、様々な異なる用途に使用することができる。例えば、この組成物は、様々な形状をした物品を形成するために成形型用途で使用することができる任意選択で少なくとも1つの充填剤と組み合わせて。組成物1つ又は複数を、封止剤、接着剤、剥離コーティング、表面処理剤、ゴム、ハードコート、ソフトコート及びこれらに類するものとしても使用することができる。フッ素化表面処理として使用するとき、ある程度の疎水性及び/又は疎油性を例えば、表面を保護するため、又は洗浄容易性を高めるために様々な基材に付与することができる。硬化性組成物の成分a及びbの両方が二官能性である場合には、塩基触媒の適用は、鎖伸長反応例えば、シリコーンについては:HMe2SiOnSiMe2HHOSiMe2OnH→-[OSiMe2O2n]x-をもたらすことができる。比較的少量の多官能性成分例えば、Me3SiOMeHSiOnSiMe3が硬化性組成物中に含まれる場合、得られる軽度に分枝したポリマーは、エラストマーであることができ、MQ樹脂1つ又は複数と化合させて、感圧性接着剤を製造することができる。多官能性成分を大量に使用することで、架橋されたコーティングを生成することができる。ポリペルフルオロエーテルは、最小限の極性連結基で鎖伸長することができ、任意選択で上記のように架橋することができる例えば、HMe2SiOSiMe2C3H6OCH2C2F4C3F6O10C2F4CH2OC3H6SiMe2OSiMe2HHSiMe2O10H→-[SiMe2C3H6OCH2RfCH2OC3H6SiMe2O13]-x。本発明の硬化性組成物又は別の方法としてその成分は、様々な異なるコーティングをされた物品を生成するように、本質的に任意の既知の又は今後開発される適用方法により、基材例えば、シート、繊維又は成形された物体の少なくとも1つの主表面の少なくとも一部分に適用することができる。本組成物は、有用なコーティングを生成できる本質的に任意のやり方で及び本質的に任意の厚さで適用することができる。有用な適用方法としては、ディップコーティング、スピンコーティング、スプレーコーティング、ワイピング、ロールコーティング及びこれらに類するもの、並びにこれらの組み合わせなどのコーティング方法が挙げられる。本組成物は、未希釈形態、又は溶媒溶液例えば、アルキルエステル、ケトン、アルカン、芳香族及びこれらに類するもの、並びに、これらの混合物などの溶媒の形態で適用することができる。溶媒を使用する場合、本組成物の有用な濃度は、本組成物の粘度、利用される適用方法、基材の性質、及び所望の特性に依存して、広範囲にわたって変動してもよい例えば、約1~約90重量。コーティングされた基材の調製における使用に好適な基材としては、固体であり、好ましくは使用される任意のコーティング又は適用溶媒に対して実質的に不活性である物質を含む少なくとも1つの表面を有するものが挙げられる。好ましくは、この硬化性組成物は、化学的相互作用、物理的相互作用、又はこれらの組み合わせより好ましくは、これらの組み合わせを通して基材表面に接着することができる。好適な基材は、単一材料又は異なる材料の組み合わせを含んでもよく、事実上均質であっても不均質であってもよい。有用な不均質基材としては、物理的支持材例えば、ポリマーフィルム上に存在する材料例えば、金属又はプライマーのコーティングを含む、コーティングされた基材が挙げられる。有用な基材としては、木材、ガラス、鉱物例えば、コンクリートなどの人工セラミックス並びに大理石及びこれらに類するものなどの天然石の両方、ポリマー例えば、ポリカーボネート、ポリエステル、ポリアクリレート及びこれらに類するもの、金属例えば、銅、銀、金、アルミニウム、鉄、ステンレス鋼、ニッケル、亜鉛及びこれらに類するもの、金属合金、金属化合物例えば、金属酸化物及びこれらに類するもの、皮革、羊皮紙、紙、クラフト紙、ポリオレフィンでコーティングされた紙、織物、塗面、及びこれらの組み合わせを含むものが挙げられる。好ましい基材としては、ガラス、鉱物、木材、金属、金属合金、金属化合物、ポリマー、及びこれらの組み合わせより好ましくは、金属、金属合金、金属化合物、ポリマー、及びこれらの組み合わせが挙げられる。好ましくは、基材は、例えば、約30ダイン/センチメートル以上の表面エネルギーを有する極性基材である。硬化性組成物は、濃縮により例えば、溶媒を蒸発させることにより硬化させることができる。好ましい硬化条件は、具体的な用途並びにそれに付随する要件及び条件によって変化する。水分は存在し得るが、通常は必須ではない。硬化は、概して、室温例えば、約20~23°Cから約150°Cまで又はそれ以上の温度好ましくは約20°C~約125°C、より好ましくは約20°C~約100°C、最も好ましくは約20°C~約80°Cの温度で生じ得る。硬化時間は、数分例えば、室温で~数時間例えば、触媒少量条件下の範囲であり得る。以下の実施例によって本発明の目的及び利点を更に説明するが、これらの実施例において記載される特定の材料及びその量、並びに他の条件及び詳細は、本発明を不要に限定するものとして解釈されるべきではない。これらの実施例は単にあくまで例示を目的としたものであり、添付した特許請求の範囲に限定することを意味するものではない。材料特に記載のない限り、実施例及び本明細書の残りの部分における全ての部、百分率、及び比率などは、重量による。特に記載のない限り、全ての化学物質は、AldrichChemicalCompanyMilwaukee,WIなどの化学物質供給業者から入手されており、あるいは、入手可能である。2,3,6,7-テトラヒドロ-5H-チアゾロ[3,2-a]ピリミジンの調製Org.Lett.,Vol.9,No.1,2007に記載の及び下記に示す反応スキーム式中、n=2及びm=1に本質的に従って、環式チオ尿素のシクロアルキル化により、2,3,6,7-テトラヒドロ-5H-チアゾロ[3,2-a]ピリミジンを調製した。10.2gの3,4,5,6-テトラヒドロ-2-ピリミジンチオールAldrichChemicalCompanyMilwaukee,WIから入手と10.53gのNa2CO3の混合物に、無水エタノール100mLと16.81gの1,2-ジブロモエタンAldrichChemicalCompanyMilwaukee,WIから入手を添加した。得られた混合物を一晩還流させ、その後、冷却し、CELITE商標521濾材珪藻土材、SigmaAldrichSt.Louis,MOから入手で濾過し、最後に、ロータリーエバポレーターを用いて濃縮した。得られた残留物を、NaOHの20重量パーセント水溶液を用いて、pH=14に塩基性化した。得られた混合物をジクロロメタンで3回抽出した。得られた有機層をNa2SO4上で乾燥させ、ロータリーエバポレーターにより濃縮した。この反応は、フラッシュクロマトグラフィーにより判定すると、50パーセントの収率を有した。3,4,7,8-テトラヒドロ-2H,6H-ピリミド[2,1-b]-[1,3]-チアジン上記反応スキーム式中、n=2及びm=2により、3,4,7,8-テトラヒドロ-2H,6H-ピリミド[2,1-b]-[1,3]-チアジンを調製した。出発物質は3,4,5,6-テトラヒドロ-2-ピリミジンチオールと1,3-ジブロモプロパン両方ともAldrichChemicalCompanyMilwaukee,WIから入手であり、調製プロセスの残りは、上記のものと本質的に同じであった。得られた粗生成物の純度は93パーセントであり、触媒として直接使用した。2,3,6,7-テトラヒドロイミダゾ[2,1-b]チアジンの調製上記反応スキーム式中、n=1及びm=2により、2,3,6,7-テトラヒドロイミダゾ[2,1-b]チアジンを調製した。出発物質は2-イミダゾリジンチオンと1,3-ジブロモプロパン両方ともAldrichChemicalCompanyMilwaukee,WIから入手であり、調製プロセスの残りは、上記のものと本質的に同じであった。得られた粗生成物の純度は98パーセントであり、触媒として直接使用した。実施例1~10及び比較例C-1~C-12キシレン中の反応性ヒドロキシシリル官能性シロキサンポリマー1つ又は複数ヒドロキシル末端ポリジメチルシロキサンを含むと言われるとヒドロシリル官能性ポリシロキサン架橋剤ポリメチル水素シロキサンを含むと言われるのブレンド商品名Syl-Off商標292でDowCorningCorporationMidland,MIから入手されたプレミアム剥離コーティング組成物の30重量パーセント固形分分散体のサンプルをヘプタンで10重量パーセント固形分に希釈した。実施例1~10及び比較例C-1~C-12の各々のために、0.02gの触媒下記の表1に列挙、全ての触媒はAldrichChemicalCompanyMilwaukee,WIから入手したを5gのSyl-Off商標292溶液ヘプタン中10重量パーセントに添加し、その後、混合した。得られた混合物を、4番ロッドを用いて、厚さ50マイクロメートルのポリエステルテレフタレートPETフィルムMitsubishiPolyesterFilmGreer,SCから商品名Hostaphan商標3SABで入手、以降3SABPETフィルムと呼ぶ。シリコーンコーティングの接着を改善するために一方の面が化学的に処理されているか又は下塗りされているの下塗り面上にコーティングした。得られたコーティングを終えた3SABPETサンプルを室温約23°Cにて取っておき、これらの硬化状態粘着度をモニターした。コーティングされたサンプルは、コーティングが5分以内に固化した場合に、硬化したとみなした。コーティングされたサンプルは、コーティングが固化せずに室温にて少なくとも24時間にわたって粘着性を維持した場合に、硬化しなかったとみなした。結果を下記の表1に示す。実施例119gのSyl-Off商標292剥離コーティング組成物、0.1gの1,8-ジアザビシクロ[5.4.0]-7-ウンデセンDBU、AldrichChemicalCompanyMilwaukee,WIから入手、16.7gのヘプタン及び4.2gのメチルエチルケトンMEKを計量して120mLのガラス製広口びんの中に入れた。ガラス製広口びんを内容物が均質になるまで振盪した。均質な混合物を、厚さ50マイクロメートルの3SABPETフィルムの下塗り面上にコーティングした。コーティングされたフィルムをボール紙に貼り付け、その後、周囲条件約23°C下に少なくとも3分にわたって放置した。2分後、コーティングはベタベタではなくなったが、軽く指で擦ることで擦り減った。2分40秒後、コーティングは堅固になり、指で擦っても擦り減らなくなった。コーティングされたフィルムを次に、DespatchオーブンModelRFD2-19-2E、DespatchIndustriesMinneapolis,MNから市販に配置し、溶媒を除去するために、加熱をoffにし、換気扇を3分にわたってONにした。実施例1229.4gのSyl-Off商標292剥離コーティング組成物、0.1gのDBU、56.4gのヘプタン及び14.1gのMEKを計量し、120mLのガラス製広口びんの中に入れた。ガラス製広口びんを内容物が均質になるまで振盪した。均質な混合物を、厚さ50マイクロメートルの3SABPETフィルムの下塗り面上にコーティングした。コーティングされたフィルムをボール紙に貼り付け、その後、周囲条件約23°C下に少なくとも3分にわたって放置した。1分30秒後、コーティングは乾燥し、触ると硬化した感触がした。コーティングされたフィルムを次に、Despatchオーブンに配置し、溶媒を除去するために、加熱をoffにし、換気扇を3分にわたってONにした。実施例1329.4gのSyl-Off商標292剥離コーティング組成物、0.05gのDBU、56.4gのヘプタン及び14.1gのMEKを計量し、120mLのガラス製広口びんの中に入れた。ガラス製広口びんを内容物が均質になるまで振盪した。均質な混合物を、厚さ50マイクロメートルの3SABPETフィルムの下塗り面上にコーティングした。コーティングされたフィルムをボール紙に貼り付け、その後、周囲条件約23°C下に少なくとも3分にわたって放置した。1分15秒後、コーティングは乾燥し、触ると硬化した感触がした。コーティングされたフィルムを次に、Despatchオーブンに配置し、溶媒を除去するために、加熱をoffにし、換気扇を3分にわたってonにした。実施例140.1gの2-tert-ブチルイミノ-2-ジエチルアミノ-1,3-ジメチルペルヒドロ-1,3,2-ジアザホスホリンBEMP、AldrichChemicalCompanyMilwaukee,WIから入手、56.4gのヘプタン、14.1gのMEK及び29.4gのSyl-Off商標292剥離コーティング組成物を計量し、示された順序で120mLのガラス製広口びんの中に入れた。ガラス製広口びんを内容物が均質になるまで振盪した。均質な混合物を、厚さ50マイクロメートルの3SABPETフィルムの下塗り面上にコーティングした。コーティングされたフィルムをボール紙に貼り付け、その後、周囲条件約23°C下に少なくとも3分にわたって放置した。1分30秒後、コーティングは乾燥し、触ると硬化した感触がした。コーティングされたフィルムを次に、Despatchオーブンに配置し、溶媒を除去するために、加熱をoffにし、換気扇を3分にわたってonにした。実施例150.05gの2,8,9-トリイソプロピル-2,5,8,9-テトラアザ-1-ホスファビシクロ[3.3.3]ウンデカンTTP、AldrichChemicalCompanyMilwaukee,WIから入手、56.45gのヘプタン、14.1gのMEK及び29.4gのSyl-Off商標292剥離コーティング組成物を計量して240mLのガラス製広口びんの中に入れた。ガラス製広口びんを内容物が均質になるまで振盪した。均質な混合物を、厚さ50マイクロメートルの3SABPETフィルムの下塗り面上にコーティングし、フード内に放置して空気乾燥させた約23°Cにて。コーティングされたフィルムを指で触れる程度まで乾燥させ、数分以内にわたってよく固着させた。実施例160.34gの100パーセント活性固形分フルオロ官能性シリコーン架橋剤60重量パーセント超のトリメチルシロキシ末端メチルペルフルオロブチルエチル、メチル水素シロキサンを含むと言われる、DowCorningCorporationMidland,MIから商品名Syl-Off商標Q2-7560で入手及び0.8gのヒドロキシル末端ポリジメチルシロキサンシラノール末端PDMS、分子量400~700MW、Gelest,Inc.Morrisville,PAから商品名GELESTDMS-S12で入手及び8.86gのヘプタンを混合して、10重量パーセント固形分溶液を調製した。0.04gのDBU触媒をこの溶液に添加した。混合後、得られたばかりの液体を、厚さ50マイクロメートルの3SABPETフィルムの下塗り面上にコーティングした。コーティングを乾燥させ、室温にて硬化させた約23°Cにて、約6分後に硬化した。実施例17実施例11のコーティング溶液3.3重量パーセントのDBUを含むを浴寿命調査のために使用した。この調査では、溶液が凝固するかどうか及び/又はいつ凝固するかを判定するために、粘度計BrookfieldEngineeringLaboratories,Inc.Middleboro,MA製のModelDV-IIを用いてコーティング溶液の粘度を定期的に測定した。溶液調製の15時間後、溶液は、悪影響を受けた。実施例18実施例11、12及び13のコーティング溶液を室温約23°Cにて定期的に経時処理し0、1、2、4及び6時間の経時処理、各溶液を厚さ50マイクロメートルの3SABPETフィルムの下塗り面上にコーティングした。コーティングが指により擦り落とされないようになるのに必要とされた経過時間として定義される硬化時間を各コーティングについて各コーティング溶液について及び各経時処理時間について判定した。得られた硬化時間を下記の表2に示す。実施例19~200.09gの二環式イソチオ尿素触媒2,3,6,7-テトラヒドロ-5H-チアゾロ[3,2-a]ピリミジン、本質的に上記のように調製を、キシレン中のヒドロキシシリル官能性シロキサンポリマー1つ又は複数ヒドロキシル末端ポリジメチルシロキサンを含むと言われるとヒドロシリル官能性ポリシロキサン架橋剤ポリメチル水素シロキサンを含むと言われるのブレンド商品名Syl-Off商標292でDowCorningCorporationMidland,MIから入手されたプレミアム剥離コーティング組成物の固形分30重量パーセントの分散体3gに添加した。実施例19については、得られた混合物を、6.81gのトルエンを添加し、その後、十分に混合することにより、固形分10重量パーセントに希釈した。実施例20については、得られた混合物を、6.4gのトルエンを添加し、その後、十分に混合することにより、固形分5重量パーセントに希釈した。得られた希釈混合物の各々を、4番ロッドを用いて、50マイクロメートルの厚さのポリエステルテレフタレートPETフィルムMitsubishiPolyesterFilmGreer,SCから商品名Hostaphan商標3SABで入手、以降3SABPETフィルムと呼ぶ、シリコーンコーティングの接着を改善するために化学的に処理されているか又は下塗りされている一方の面を有するの下塗り面上に直ちにコーティングした。得られたコーティングを終えた3SABPETフィルムを室温約23°Cにて取っておき、これらの硬化状態粘着度をモニターした。これらのフィルムは、コーティングが5分以内に固化した場合には、硬化したとみなした。結果を下表3に示す。実施例21~22異なる二環式イソチオ尿素触媒を用いたことを除いて上記の実施例19~20と本質的に同じやり方で実施例21~22を行った。実施例21については二環式イソチオ尿素触媒は3,4,7,8-テトラヒドロ-2H,6H-ピリミド[2,1-b]-[1,3]-チアジンであり、実施例22については二環式イソチオ尿素触媒は2,3,6,7-テトラヒドロイミダゾ[2,1-b]チアジンであったどちらの触媒も本質的に上記のように調製された。得られたコーティングを終えたフィルムは、コーティングが5分以内に固化した場合に、硬化したとみなした。結果を下表3に示す。実施例23トリエチルシラノールTESと、ヒドロシリル官能性ポリシロキサン架橋剤DowCorningCorporationMidland,MIから商品名Syl-Off商標7048で入手、ポリメチル水素シロキサンを含むと言われると、DBUと、を含有する反応混合物を、600マイクロリットルのSyl-Off商標7048と260マイクロリットルのTESと6マイクロリットルのDBUと134マイクロリットルの重水素化トルエンを混合することにより、調製した。TESとSyl-Off商標7048のモル比は約20:80であり、Si-OHに対して過剰なSi-Hをもたらした。DBUは、Syl-Off商標7048の約1重量パーセントに等しい量で存在した混合物中の固形分の合計の約0.7重量パーセントに等しい。この反応混合物の核磁気共鳴NMRスペクトルを次に、広域クライオプローブを取り付けたBRUKER商標AVANCE商標500MHzNMR分光計BrukerCorporationBillerica,MAから入手で得た。この反応混合物を混合時に大規模に起泡させた。NMRスペクトルの分析は、TESが5~10分以内に完全に反応したことを示した。10分の反応の後に得られた混合物の2D1H-29SiNMRスペクトルは、以下に描写される反応に従って、-65ppmでのT基の存在、17ppm~12ppmでのトリエチルシリル29Siの転化M基の形成及びSi-CH3に対するSi-H全体の還元を示した。NMRデータは、DBUが、有機シラノールTESとSyl-Off商標7048などのDHポリマー中のSi-H官能基の反応を触媒して、T基構造を形成したことを示すものと考えられた。本明細書で引用した特許、特許文献、及び公報に含まれる参照された記述内容は、その全体が、それぞれが個々に組み込まれているかのように、参照により組み込まれる。本発明に対する様々な予見できない修正及び変更が、本発明の範囲及び趣旨から逸脱することなく当業者に明らかとなるであろう。本発明は、本明細書で述べる例示的な実施形態及び実施例によって不当に限定されるものではないこと、また、こうした実施例及び実施形態は、本明細書において以下に記述する特許請求の範囲によってのみ限定されると意図する本発明の範囲に関する例示のためにのみ提示されることを理解すべきである。"